(57)【要約】【課題】本発明の目的は、長時間出銑を可能とすると同時に、安定的な開孔を行うことができるマッド材の製造方法を提供することにある。【解決手段】本発明の高炉出銑孔閉塞用マッド材の製造方法は、耐火骨材の粉粒体を混合する第１工程と、第１工程で得られた混合物に、有機バインダーを添加して混練する第２工程と、第２工程で得られた混練物に、ステアリン酸またはステアリン酸塩またはそれら両者とを添加して再び混練する第３工程からなることを特徴とする。【選択図】なし【特許請求の範囲】
【請求項１】
有機バインダーと耐火骨材を混合してなる高炉出銑孔閉塞用マッド材の製造方法において、耐火骨材の粉粒体を混合する第１工程と、第１工程で得られた混合物に、有機バインダーを添加して混練する第２工程と、第２工程で得られた混練物に、ステアリン酸またはステアリン酸塩またはそれら両者とを添加して再び混練する第３工程からなることを特徴とする高炉出銑孔閉塞用マッド材の製造方法。
【請求項２】
ステアリン酸またはステアリン酸塩またはそれら両者の添加量が耐火骨材１００質量％に対し、外掛けで０．０５〜５．０質量％の範囲内である、請求項１記載の高炉出銑孔閉塞用マッド材の製造方法。
【請求項３】
第２工程における混練時間が２〜１０分の範囲内である、請求項１または２記載の高炉出銑孔閉塞用マッド材の製造方法。
【発明の詳細な説明】
【技術分野】
【０００１】
本発明は、高炉の出銑孔を閉塞するために用いられる高炉出銑孔閉塞用マッド材の製造方法に関するものである。
【背景技術】
【０００２】
高炉出銑孔閉塞用マッド材（以下、単に「マッド材」と記載することもある）は、高炉から溶銑と溶融スラグを炉外に排出する経路である出銑孔を閉塞し、出銑を終了する時に使用される耐火物であり、酸化物耐火原料、炭素質原料、炭化珪素質原料、窒化珪素質原料などの耐火骨材をミキサーで混合した後、多量の有機バインダーを添加、混練することによって製造されている。高炉出銑孔を閉塞するために使用されたマッド材は、再び出銑を開始する際、ドリルにより開孔され、溶銑と溶融スラグが高炉から排出される。この出銑開始から出銑終了まで、溶銑と溶融スラグが排出されている時間を出銑時間と称し、この出銑時間が短い場合には、炉前作業者の作業負荷が増大し、トラブルとして扱われることもある。このため、出銑時間を延長することが可能であるマッド材が従来から要求されており、マッド材組織を緻密化することで溶銑や溶融スラグに対する耐食性を向上させる対策などが採られてきた。
【０００３】
また、マッド材の強度が過度に高い場合には、出銑を開始する際のドリルによる開孔作業に長時間を費やすことになる。これは一般に開孔難と称され、トラブルの一部として扱われる場合がある。例えば、開孔難となり、出銑開始の時間が予定より遅れた場合、炉内の溶銑と溶融スラグが過剰に溜まることになるため、羽口からの送風量を抑え反応速度を落とすなどの処置を講じなければならないことや、溶融スラグのレベルが羽口まで達してしまうと、羽口閉塞を起こしてしまう可能性もある。
【０００４】
このため、長時間にわたる出銑時間に耐え得る良好な耐食性を持ち、また、良好な開孔性を持つマッド材が望まれてきた。例えば、特許文献１には、窒化珪素鉄粉末に炭素数１０〜２４の飽和脂肪酸またはその塩を０．１〜５質量％含有させてなる窒化珪素鉄粉末が開示されており、この窒化珪素鉄粉末をマッド材に配合することにより、マッド材への有機バインダー添加量を削減して組織を緻密にすることが可能となり、これによって耐食性の向上が可能であることが開示されている。
【０００５】
また、特許文献２には、アルミナ、ろう石、炭化珪素、窒化珪素鉄、粘土、カーボンブラック等の耐火物原料に対し、粒径０．１〜５．０ｍｍの大きさを有し、かつ平均アスペクト比が０．５〜２．０を示す球状に近い耐火物原料を５〜６０重量部使用して混練したことを特徴とする高炉出銑孔閉塞材が開示されており、この高炉出銑孔閉塞材によって、組織を緻密化し、出銑時間の延長を図ろうとするものである。
【０００６】
更に、特許文献３には、耐火性骨材、分散剤及び有機バインダーを含む高炉出銑孔用マッド材において、分散剤がポリエステル酸アマイドアミン塩及び／またはポリエーテルエステル酸アミン塩であることを特徴とする高炉出銑孔閉塞用マッド材が開示されており、特許文献３によれば、有機バインダー添加量を減少させることが可能であるとしている。
【０００７】
また、特許文献４には、耐火原料と熱可塑性炭素質バインダーとを主材とし、前記耐火原料の３〜５０質量％をシュンガイト鉱石とした高炉出銑孔充填用マッド材が開示されており、特許文献４によれば、通常のマッド材では１４００℃程度から始まるＳｉＣボンドの生成開始温度を１３００℃程度に下げることが可能となり、出銑時に十分なＳｉＣボンドが生成されることにより、耐磨耗性及び耐食性を向上することができ、また、充填された後のマッド材が受ける約１２００℃の温度域ではＳｉＣボンドが形成されておらず、強度向上による開孔難は起こらないとしている。
【先行技術文献】
【特許文献】
【０００８】
【特許文献１】特開２００３−１４６７６８号公報
【特許文献２】特開２００２−２５５６６０号公報
【特許文献３】特開２０１３−６３８８３号公報
【特許文献４】特開２００７−４６１３２号公報
【発明の概要】
【発明が解決しようとする課題】
【０００９】
しかしながら、特許文献１では、マッド材の主要耐火骨材の一つである窒化珪素鉄粉末と飽和脂肪酸またはその塩を混合し、飽和脂肪酸またはその塩を窒化珪素鉄粉末表面にコーティングすることにより有機バインダーとのなじみを良くし、マッド材への有機バインダー添加量を削減することができるとしているが、組織が緻密化し、強度が向上して開孔難に陥るという問題があった。特許文献１では、窒化珪素鉄粉末の表面に飽和脂肪酸またはその塩が強固にコーティングすることになり、窒化珪素鉄粉末の焼結を抑制することができるが、マッド材中に含まれるその他の耐火骨材には飽和脂肪酸またはその塩がコーティングされることが無く、これらの耐火骨材では焼結抑制効果は得られない。そのため、組織緻密化による強度向上が、窒化珪素鉄粉末の焼結抑制効果を上回り、マッド材全体としては強度の向上に繋がると考えられる。また、特許文献２の高炉出銑孔閉塞材では、強度向上により開孔難に陥り、また、使用原料が限定されてしまうという問題もあった。更に、特許文献３のマッド材では、分散剤として、ポリエステル酸アマイドアミン塩及び／またはポリエーテルエステル酸アミン塩を添加することにより、有機バインダー添加量を減少させることができるが、焼成後見掛け気孔率が上昇、つまり組織がポーラスとなってしまう問題があった。また、特許文献４のマッド材では、開孔時のＳｉＣボンド形成による耐食性向上は見込めるが、その程度は低く、十分な出銑時間を確保することができなかった。
【００１０】
従って、本発明の目的は、長時間出銑を可能とすると同時に、安定的な開孔を行うことができるマッド材の製造方法を提供することにある。
【課題を解決するための手段】
【００１１】
不定形耐火物の耐食性向上のため、バインダー添加量を削減し、組織の緻密化を図る検討が行われてきた。例えば、流し込み材においては、少量の分散剤を添加することにより、良好な作業性を得るために必要な水分量を大幅に削減することが可能となり、組織の緻密化、耐食性の向上に寄与している。マッド材においては、出銑孔への良好な充填性を得るため多量の有機バインダーが添加されているが、一般に有機バインダー添加量が多いほど焼成後の組織はポーラスとなり、耐食性は低下する傾向にある。しかし、組織の緻密化は一般的にマッド材強度の向上に繋がり、過度の強度向上は開孔難に陥ってしまう問題がある。
【００１２】
そこで、流し込み材における分散剤のように、良好な作業性を得るために必要なバインダー添加量を削減し、組織を緻密化するのみでなく、過度の強度向上も同時に抑制することができる添加物の検討を行った結果、耐火骨材に有機バインダーを添加し、所定時間後にステアリン酸及び／またはステアリン酸塩を耐火骨材に添加、混練することにより、出銑孔への良好な充填性を得るために必要な有機バインダー添加量を削減可能であることがわかった。また、有機バインダー添加量削減によりマッド材組織が緻密になり耐食性の向上が図れる一方、組織が緻密になるにも拘わらず強度は低下する結果であった。一方、ステアリン酸及び／またはステアリン酸塩を耐火骨材と事前に混合してしまうと、その後有機バインダーを添加して混練しても、耐火骨材と有機バインダーが分離した練り土になってしまった。このメカニズムについては明確ではないが、耐火骨材と有機バインダーを混練する前にステアリン酸及び／またはステアリン酸塩を耐火骨材と混合すると、耐火骨材表面にステアリン酸及び／またはステアリン酸塩の膜が形成され、この膜が耐火骨材と有機バインダーのなじみを悪くしているものと考えられる。
【００１３】
これらの結果から、耐火骨材と有機バインダーを混練した後に、ステアリン酸及び／またはステアリン酸塩を添加して混練することにより、長時間出銑と良好な開孔性を同時に満たすマッド材の提供が可能であると考えられた。この結果は以下のような機構によるものだと考えられる。ステアリン酸及び／またはステアリン酸塩は粒子同士の摩擦を軽減する滑剤としての作用があるため、ステアリン酸及び／またはステアリン酸塩をマッド材に添加することにより、マッド材中の耐火骨材同士の摩擦を軽減することができ、良好な作業性を得るために必要な有機バインダー添加量を削減できると考えられる。
また、焼成後はステアリン酸及び／またはステアリン酸塩は耐火骨材表面に残炭として存在するため、耐火骨材同士の焼結を抑制する働きを有し、強度向上を抑制したものだと考えられる。
【００１４】
従って、本発明は、有機バインダーと耐火骨材を混合してなる高炉出銑孔閉塞用マッド材の製造方法において、耐火骨材の粉粒体を混合する第１工程と、第１工程で得られた混合物に、有機バインダーを添加して混練する第２工程と、第２工程で得られた混練物に、ステアリン酸及び／またはステアリン酸塩を添加して再び混練する第３工程からなることを特徴とする高炉出銑孔閉塞用マッド材の製造方法にある。
【００１５】
また、本発明の高炉出銑孔閉塞用マッド材の製造方法は、ステアリン酸またはステアリン酸塩またはそれら両者の添加量が耐火骨材１００質量％に対し、外掛けで０．０５〜５．０質量％の範囲内であることを特徴とする。
【００１６】
更に、本発明の高炉出銑孔閉塞用マッド材の製造方法は、第２工程における混練時間が２〜１０分の範囲内であることを特徴とする。
【発明の効果】
【００１７】
本発明によれば、耐火骨材に有機バインダーを添加し、所定時間後にステアリン酸及び／またはステアリン酸塩を添加することにより、有機バインダー添加量を削減することができ、組織が緻密化することで長時間出銑が可能となり、同時に過度の強度発現を抑制することで、安定的な開孔を行うことができるマッド材を提供することができる。
【発明を実施するための形態】
【００１８】
本発明のマッド材の製造方法においては、耐火骨材の粉粒体を混合し、得られた混合物と有機バインダーを混練し、得られた混練物にステアリン酸及び／またはステアリン酸塩とを添加し、再び混練する必要がある。ここで、ステアリン酸及び／またはステアリン酸塩を耐火骨材と事前に混合してしまうと、その後、有機バインダーを添加して混練しても、耐火骨材と有機バインダーが分離した練り土になってしまうため、ステアリン酸及び／またはステアリン酸塩の添加は、耐火骨材の粉粒体混合物と有機バインダーが十分なじんだ後に行う必要がある。
【００１９】
第１工程における耐火骨材の粉粒体を混合する時間は特に限定されるものではないが、耐火骨材同士が十分混ざり合う必要があり、例えば、２〜１０分の範囲内とすることが好ましい。
次に、第２工程における耐火骨材の粉粒体混合物と、有機バインダーを混練する時間は、２〜１０分、好ましくは３〜７分の範囲内である。なお、混練時間が２分未満では、耐火骨材の粉粒体に有機バインダーが十分になじんで一体となっておらず、十分になじむ前にステアリン酸及び／またはステアリン酸塩を添加してしまうと耐火骨材の粉粒体表面にステアリン酸及び／またはステアリン酸塩がコーティングされ、耐火骨材と有機バインダーのなじみを阻害してしまうために好ましくない。また、１０分を超えると耐火骨材と有機バインダーが既に十分なじんでいる状態になるため、それ以上混練時間を長くしても効果はなく、作業効率の観点から好ましくない。また、混合温度は、第３工程において使用するステアリン酸またはステアリン酸塩の融点を超えない温度範囲で行う必要があり、例えばステアリン酸(融点：６２〜７２℃)を使用する場合、混合温度は６０℃以下とすることが好ましい。
【００２０】
第３工程におけるステアリン酸及び／またはステアリン酸塩の添加量は、耐火骨材１００質量％に対し、外掛けで０．０５〜５．０質量％、より好ましくは０．１〜３．０質量％の範囲内である。ここで、ステアリン酸及び／またはステアリン酸塩の添加量が外掛けで０．０５質量％未満では、有機バインダー添加量の低減効果が十分に得らないために好ましくなく、また、５．０質量％を超えても、それに見合う有機バインダー添加量の低減効果は発現せず、経済的観点から好ましくない。
【００２１】
本発明のマッド材の製造方法に使用される耐火骨材は，アルミナ質原料、アルミナ・シリカ質原料、粘土質原料及びシリカ質原料からなる群から選択される１種または２種以上の酸化物耐火原料；炭素質原料；炭化珪素質原料；及び窒化珪素質原料などから構成される。
耐火骨材を構成する酸化物耐火原料は、主骨材を構成し、その添加量は、合計量で５〜７５質量％、好ましくは３０〜６５質量％の範囲内である。ここで、酸化物耐火原料の添加量が７５質量％を超えると、耐食性が低下するために好ましくなく、また、５質量％未満では、気孔率が高くなる傾向にあるために好ましくない。なお、上記酸化物耐火原料としては、例えば、焼結アルミナ、電融アルミナ、バン土頁岩、ボーキサイト、シャモット質原料、ロー石、ムライト、アンダリューサイトなどが挙げられる。
【００２２】
次に、耐火骨材を構成する炭素質原料は、スラグの浸透抑制並びに過焼結抑制を目的に添加されるものであり、その添加量は、３〜２５質量％、好ましくは４〜２０質量％の範囲内である。炭素質原料の添加量が３質量％未満であると、焼結過多となるために好ましくなく、一方、２５質量％を超えると、強度が著しく低下するために好ましくない。上記炭素質原料としては、黒鉛、土状黒鉛、石炭コークス、石油コークス及びこれらのコークスの粉末、黒鉛電極屑、カーボンブラック、石炭ピッチ、石油ピッチなどが挙げられる。
【００２３】
また、耐火骨材を構成する炭化珪素質原料としては、例えば、アチソン法で製造した炭化珪素質原料や、シリカを還元炭化した炭化珪素原料などが使用可能である。炭化珪素質原料は、スラグに対する耐食性向上を目的として添加されるものであり、その添加量は、５〜５０質量％、好ましくは１０〜３０質量％の範囲内である。炭化珪素質原料の添加量が５質量％未満では，耐食性向上の寄与が少ないために好ましくなく、また、５０質量％を超えると、溶銑に対する耐食性が著しく低下してしまうため好ましくない。
【００２４】
更に、窒化珪素質原料も、耐食性を向上するために配合される原料であり、例えば、シリカを還元窒化して得た窒化珪素，金属珪素を直接窒化した窒化珪素，フェロシリコンを直接窒化した窒化珪素鉄などが使用可能である。その添加量は、５〜４０質量％、好ましくは１０〜４０質量％の範囲内である。窒化珪素質原料の添加量が５質量％未満では、耐食性向上に対する十分な効果が得られないために好ましくなく、一方、４０質量％を超えると、その効果は飽和してしまい、経済的観点から好ましくない。
【００２５】
また、耐火骨材として、金属粉を１種または２種以上を添加することができる。金属粉としては、例えば、金属アルミニウム、金属珪素及び金属アルミニウム・珪素合金などが挙げられる。
【００２６】
上述のような構成を有する耐火骨材の粒度範囲は、１．０ｍｍ以上の粒子が５〜６０質量％、好ましくは１０〜５０質量％、１．０ｍｍ未満７５μｍ以上の粒子が５〜４５質量％、好ましくは１０〜３５質量％、７５μｍ未満の粒子が２０〜７０質量％、好ましくは３０〜６０質量％の範囲内とすることが好ましい。
【００２７】
次に、本発明の第２工程では、第１工程で得られた混合物に、有機バインダーを添加し、混練する。なお、有機バインダーとしては、マッド材用として知られている有機バインダー、すなわち、コールタールやフェノールレジンなどが利用可能である。また、有機バインダーの添加量は、耐火骨材１００質量％に対して外掛けで１０〜３０質量％、好ましくは１２〜２５質量％の範囲内である。有機バインダーの添加量が１０質量％未満では、マッド材を出銑孔に充填する際に必要な、練り土の可塑性が十分ではないために好ましくなく、一方、３０質量％を超えると、マッド材組織がポーラスになり、耐食性が低下してしまうため好ましくない。なお、マッド材における有機バインダーの添加量は、通常所望とするマッド材の諸特性、例えばマッド材の押し出し荷重等を勘案して適宜決定されるものであり、本発明のマッド材の製造方法における有機バインダーの添加量の低減効果は、ある一定の押し出し荷重等を有するマッド材を得る時に必要となる有機バインダー添加量が低減できることを意味するものである。
【００２８】
第３工程におけるステアリン酸及び／またはステアリン酸塩を添加した後の混練時間は、特には限定されるものではないが、耐火骨材の粉粒体、有機バインダー、ステアリン酸及び／またはステアリン酸塩が十分に混じり合うことが必要であり、例えば、１０分から１２０分の範囲内とすることが好ましい。
【００２９】
本発明のマッド材の製造方法の第１工程、第２工程及び第３工程において、混合、混練に使用されるミキサーは、従来使用されているミキサーであれば特に限定されるものではなく、各工程で別々のミキサーを用いても構わない。なお、使用可能なミキサーとしては、例えば上回りミキサー、アイリッヒミキサー、深井式のコナーミキサーなどが挙げられる。なお、マッド材に使用される有機バインダーは常温では粘性が非常に大きいものが多く、そのためバインダー貯蔵設備とバインダー貯蔵設備からミキサーまでの配管は温度調整設備で保温されており、有機バインダーが所定の温度となるよう調整されている。また、混練中にマッド材温度が低下しないよう、ミキサー自体にも温度調整設備が設けられており、通常マッド材温度が４０〜７０℃程度になるよう調整されている。これらの温度調整設備を利用することにより、ステアリン酸及び／またはステアリン酸塩の融点を超えない温度での混合、混練が可能となる。
【実施例】
【００３０】
実施例１
表１に本発明品のマッド材の配合割合を、表２に比較品のマッド材の配合割合をそれぞれ示す。なお、第１工程における混合並びに第２工程及び第３工程における混練には万能混練機を用いて行い、耐火骨材の合計量は６ｋｇとした。なお、第１工程の混合時間は５分、第２工程の混練時間は表１及び２に示す時間、第３工程の混練時間は２０分とした。
【００３１】
【表１】
2017154940.tif 000002
【００３２】
【表２】
2017154940.tif 000003
【００３３】
表中、
「窒化珪素鉄原料ＩＩ」は、特許文献１の実施例に準じて窒化珪素鉄原料Ｉにステアリン酸マグネシウムをコーティングしたもので、ステアリン酸マグネシウム含有量は４質量％のものである；
「有機バインダー添加量指数」は、各マッド材の押し出し荷重が同程度になるよう調整した。ここで、押し出し荷重とは、φ２０ｍｍで長さが２０ｍｍの形状のキャピラリーからマッド材を一定速度で押し出した際にかかる荷重であり、高い場合は変形しにくい、低い場合は変形しやすいマッド材であることを意味する。押し出し荷重を４．２ｋＮとするに必要な有機バインダー量を求め、比較品１を１００とした有機バインダー添加量指数として示した。有機バインダー添加量指数が小さいほど緻密なマッド材となることを意味する。なお、有機バインダーには、無水タールを用い、比較品１における添加量は、耐火骨材１００質量％に対して２０．８質量％であった。
【００３４】
マッド材焼成の方法：
本発明品及び比較品のマッド材を４０×４０×１６０ｍｍの金型に入れ、５．０ＭＰａの圧力で成型し、乾燥機中にて３００℃で１２時間乾燥した。乾燥後、サンプルをコークスブリーズ中に埋没させた状態で１０００℃で３時間または１５００℃で３時間加熱したものを試験片とし、曲げ強さ、見掛け気孔率を測定した。
「曲げ強さ指数」は、焼成後の曲げ強さをＪＩＳ  Ｒ  ２５５３に準じて、測定し、比較品１を１００とした指数で示したものである；
「見掛け気孔率指数」は、焼成後の見掛け気孔率をＪＩＳ  Ｒ  ２２０５に基づき、媒液として白灯油を用いて測定したものであり、比較品１を１００とした指数で示したものである；
「溶銑侵食容積指数」は、 溶銑に対する耐食性を高周波誘導炉を用いたサンプル内張り試験にて評価したものである。還元雰囲気下にて８００℃で３時間加熱したマッド材サンプルを、るつぼ形状に組み合わせ、るつぼ内部に侵食剤として銑鉄を２０ｋｇ投入し、１５５０〜１６００℃で４時間保持した後のマッド材サンプルの溶損容積を測定した。溶損容積を比較品１を１００とした指数で示したものである。このため、指数が小さい方が耐食性が優れることを示す；
「スラグ侵食深さ指数」は、高炉スラグに対する耐食性を回転ドラム侵食試験法にて評価したものである。還元雰囲気下にて８００℃で３時間加熱したマッド材サンプルを、ドラム形状に組み合わせ、ドラム内部に侵食剤として高炉スラグを１ｋｇ投入し、１５５０〜１６００℃で４時間保持した。侵食剤は１時間毎に入れ替えることとし、試験後のマッド材サンプルの溶損深さを測定した。溶損深さを比較品１を１００とした指数で示したものである。このため、指数が小さい方が耐食性が優れることを示す。
【００３５】
比較品１〜５は、有機バインダーとして無水タールを使用した一般的なマッド材である。なお、比較品５は、比較品１で使用されている窒化珪素鉄原料Ｉを窒化珪素鉄原料ＩＩに置換した配合であり、更に、本発明品１８は、窒化珪素鉄原料ＩＩを使用した比較品５に、ステアリン酸マグネシウムを添加した配合となっている。本発明品１１〜１４は、本発明品４と同じ配合で第２工程における混合時間を変化させたものである。
本発明品１〜７は、ステアリン酸マグネシウムの添加量を変化させた配合となっているが、ステアリン酸マグネシウム無添加の比較品1に比べ、有機バインダー添加量指数が低下し、組織が緻密になり溶銑、スラグに対する耐食性が向上していると同時に、強度が低下しており、開孔性は向上していた。
本発明品８〜１０は、ステアリン酸、ステアリン酸カルシウム、ステアリン酸アルミニウムを１質量％添加した配合となっており、比較品１に比べ有機バインダー添加量指数が低下し、ステアリン酸マグネシウム添加時と同様に各種特性が向上していた。
本発明品１１〜１４は、ステアリン酸マグネシウムを添加する前の、耐火骨材と有機バインダーの混練時間を変化させたもので、混合時間２分以上ではステアリン酸マグネシウムが耐火骨材と有機バインダーのなじみを阻害する弊害が小さくなるため、各種特性が向上していた。なお、混合時間の効果は混合時間１０分以下の範囲内では混合時間を長くすることにより高くなっていた。
本発明品１５〜１７は、比較品１とそれぞれ異なる耐火骨材配合にステアリン酸マグネシウムを添加したものである。それぞれの耐火骨材配合にステアリン酸マグネシウムを添加していない比較例品２〜４と比較すると、どの配合でもステアリン酸マグネシウム添加による有機バインダー添加量指数の低下効果が現れている。
比較品５と本発明品１８は、窒化珪素鉄原料ＩＩを使用した配合となっている。比較品１と窒化珪素鉄原料ＩＩを使用した比較品５を比べると、有機バインダー添加量指数が低下しており、組織が緻密になって溶銑、スラグに対する耐食性は向上しているが、強度が高くなっているため開孔性に問題が生じる。
【００３６】
実施例２
本発明品４及び比較品１のマッド材を１トン規模で製造し、５０００ｍ３の高炉において実機使用した。その結果、比較品１の出銑時間は１４９分であったのに対し、本発明品４のそれは１８８分となり、２６％の向上効果が得られた。また、本発明品４を使用した際に、開孔難に基づくトラブルは比較品１の１５％から９％に減少する結果となった。
このように、本発明品の優位性は明らかである。